(57)【要約】【課題】睫毛の付け根から先端部まで均一にマスカラ液を塗布でき、しかも塗布することを何回も繰り返す必要がなく、さらにマスカラ液が液ダマとして睫毛に付着したり、睫毛同士が不均一に付着したりすることが少ないマスカラブラシを提供する。【解決手段】表面から立ち上がる多数のループを有する布帛からなり、該ループは、その頂部に切れ目が存在しており、切れ目を挟んで向かいあう両端部が両端部で接近した形状を有しており、かつループを構成する糸が布帛中に織り込まれるかまたは編み込まれており、さらに布帛は、ループが存在している面を外側にして筒状に丸められているマスカラブラシのブラシ部。【選択図】図１
2017023570.tif 000002
【特許請求の範囲】
【請求項１】
表面から立ち上がる多数のループを有する布帛からなり、該ループは、その頂部に切れ目が存在しており、切れ目を挟んで向かいあう両端部が両端部で接近した形状を有しており、かつループを構成する糸が布帛中に織り込まれるかまたは編み込まれており、さらに布帛は、ループが存在している面を外側にして筒状に丸められているマスカラブラシのブラシ部。
【請求項２】
ループを構成する糸が、太さ０．０３〜０．３ｍｍのモノフィラメント糸または３〜１５本のフィラメントからなるトータル繊度１５０〜３５０ｄｔｅｘのマルチフィラメント糸である請求項１に記載のマスカラブラシのブラシ部。
【請求項３】
筒状の直径が２〜１０ｍｍで、長さが５〜５０ｍｍである請求項１または２に記載のマスカラブラシのブラシ部。
【請求項４】
布帛から立ち上がるループを形成する糸の両足が、間隔を有して布帛から立ち上がっている請求項１〜３のいずれかに記載のマスカラブラシのブラシ部。
【請求項５】
布帛のループが存在している面を外側にして布帛の両端部のループが存在している面同士が重ね合わされ、重ね合わせ部が固定されていることにより布帛が筒状に丸められている請求項１〜４のいずれかに記載のマスカラブラシのブラシ部。
【請求項６】
重ね合わせ部に存在しているループが、頂部に切れ目が入れられることなくループ状を保っており、そのループに線状体を貫通させることにより重ね合わせ状態が固定されている請求項５に記載のマスカラブラシのブラシ部。
【請求項７】
布帛中に織り込まれるかまたは編み込まれているループ用の糸の足元が、布帛構成糸の熱融着により布帛中で固定されている請求項１〜６のいずれかに記載のマスカラブラシのブラシ部。
【請求項８】
筒状になった布帛の長さ方向に対するループ面の傾き角度が０〜６０°になるように布帛表面にループが存在している請求項１〜７のいずれかに記載のマスカラブラシのブラシ部。
【請求項９】
布帛を構成する糸およびループを構成する糸がともにポリエステル系の糸である請求項１〜８のいずれかに記載のマスカラブラシのブラシ部。
【発明の詳細な説明】
【技術分野】
【０００１】
本発明は、マスカラを睫毛に均一かつ睫毛の根元から先端部まで均一かつ簡単に塗布することができ、さらに睫毛を揃えることができるマスカラブラシのブラシ部に関する。
【背景技術】
【０００２】
従来から、マスカラブラシのブラシ部としては、二つ折りしたステンレスワイヤの間にナイロン製の短いモノフィラメントを多数挟み込み、ワイヤをねじり締めることにより該モノフィラメントをワイヤの周りに放射状に固定したものが一般に用いられている（特許文献１）。
【０００３】
しかしながら、このようなマスカラブラシでは、モノフィラメントの先端部が肌を刺激するとか、マスカラ液の保持性が悪く睫毛の根元から先端部までマスカラ液を均一に塗布することが困難であり、さらに根元から先端部までマスカラ液を塗布するためには、何度もマスカラブラシをマスカラ液に漬けて塗布することを繰り返す必要があり、さらにマスカラ液が睫毛に不均一に付着し、液ダマを形成したり睫毛同士が不均一に付着するという問題点を有している。
【０００４】
このような問題点を解消するマスカラブラシとして、ブラシの毛を円弧状とし、そして円弧の一部に切れ込みを設けて不連続な円弧状としたものが公知であり（特許文献２）、この特許文献２の発明ではループ状ブラシ毛の片足の付け根付近に切れ込みが入れられている。
【０００５】
この特許文献２の技術では、ループにマスカラ液が保持されることからマスカラ液の保持性に優れているものの、睫毛の付け根付近には塗布し難く、さらにマスカラ液が液ダマを形成したり睫毛同士が不均一に付着して不自然さを与えるという問題点を有している。
【先行技術文献】
【特許文献】
【０００６】
【特許文献１】特開２００４−４９７１２号公報（請求項１）
【特許文献２】特開２００６-２１８２５６号公報（請求項２）
【発明の概要】
【発明が解決しようとする課題】
【０００７】
本発明は、睫毛の付け根から先端部まで均一にマスカラ液を塗布でき、しかも均一に塗布するのに、従来技術のようにマスカラブラシをマスカラ液に漬けて塗布することを何回も繰り返す必要がなく、さらにマスカラ液が液ダマとして睫毛に付着したり、睫毛同士が不均一に付着したりすることが少ないマスカラブラシ、特にそのブラシ部を提供するものである。
【課題を解決するための手段】
【０００８】
すなわち、本発明は、表面から立ち上がる多数のループを有する布帛からなり、該ループは、その頂部に切れ目が存在しており、切れ目を挟んで向かいあう両端部が両端部で接近した形状を有しており、かつループを構成する糸が布帛中に織り込まれるかまたは編み込まれており、さらに布帛は、ループが存在している面を外側にして筒状に丸められているマスカラブラシのブラシ部である。
【０００９】
そして、好ましくは、ループを構成する糸が、太さ０．０３〜０．３ｍｍのモノフィラメント糸または３〜１５本のフィラメントからなるトータル繊度１５０〜３５０ｄｔｅｘのマルチフィラメント糸である上記のマスカラブラシのブラシ部である。
また、好ましくは、筒状の直径が２〜１０ｍｍで、長さが５〜５０ｍｍである上記のマスカラブラシのブラシ部である。また、好ましくは、布帛から立ち上がるループを形成する糸の両足が、間隔を有して布帛から立ち上がっている上記のマスカラブラシのブラシ部である。
【００１０】
そして、好ましくは、布帛のループが存在している面を外側にして布帛の両端部のループが存在している面同士が重ね合わされ、重ね合わせ部が固定されていることにより布帛が筒状に丸められている上記のマスカラブラシのブラシ部であり、そして重ね合わせ部に存在しているループが、頂部に切れ目が入れられることなくループ状を保っており、そのループに線状体を貫通させることにより重ね合わせ状態が固定されている上記のマスカラブラシのブラシ部である。
【００１１】
さらに、本発明は好ましくは、布帛中に織り込まれるかまたは編み込まれているループ用の糸が、布帛構成糸の熱融着により布帛中で固定されている上記のマスカラブラシのブラシ部である。
また、好ましくは、布帛表面に存在しているループが、筒状になった布帛の長さ方向に対するループを構成する面の傾き角度が０〜６０°になるように存在している上記のマスカラブラシのブラシ部である。
また好ましくは、布帛を構成する糸およびループを構成する糸がともにポリエステル系の糸である上記のマスカラブラシのブラシ部である。
【発明の効果】
【００１２】
本発明のマスカラブラシのブラシ部は、上記したように、表面から立ち上がる多数のループを有する布帛からなっており、該ループは、その頂部に切れ目が存在しており、切れ目を挟んで向かいあう両端部が両端部で接近した形状を有していることから、マスカラ液をループ内に保持することができ、従ってマスカラ液の保持性に優れ、さらにループの先端部に切れ目が存在しており、切れ目を挟んで向かいあう両端部が両端部で接近した形状を有していることから、睫毛の付け根までループが近づき、塗布することができ、さらに切れ目を睫毛が通過することにより、液ダマの状態でマスカラ液が睫毛に付着することを防ぎ、さらに睫毛同士の不均一な付着を防ぐことができ、睫毛を均等に太さにそろえてまとめることができ、かつ肌に触れても柔らかく優しい。
【００１３】
さらに本発明のマスカラブラシのブラシ部は、ループを構成する糸が布帛中に織り込まれるかまたは編み込まれていることから、ループが倒れにくく、かつ傾き難いことから、この点でも睫毛の付け根から先端部まで均一にマスカラ液を塗布できる。
【図面の簡単な説明】
【００１４】
【図１】本発明のマスカラブラシのブラシ部の好適な一例を長さに方向に直角な方向での断面から見た模式図である。
【図２】本発明のマスカラブラシのブラシ部の好適な他の一例を長さに方向に直角な方向の断面から見た模式図である。
【図３】本発明の構成を満たしていないマスカラブラシのブラシ部の一例を長さ方向に直角な方向の断面から見た模式図である。
【発明を実施するための形態】
【００１５】
まず本発明のブラシを構成する、表面から立ち上がる多数のループを有する布帛について説明する。
【００１６】
布帛は、織物でも編物でも不織布でもよいが、ループを直立した状態で根元を固定できることから織物が好ましい。織物の場合には、布帛は、基本的に、経糸、緯糸およびループを構成する糸からなる。ループを構成する糸としては、モノフィラメント糸であっても、マルチフィラメント糸であってもよい。
【００１７】
これらの糸は、織組織やループを固定するのに熱融着させる方法を用いるのが好ましいことから、熱融着性の合成繊維からなるものであることが好ましいが、特にナイロン系、ポリエステル系、ポリオレフィン系の繊維のいずれかが好ましく、中でもループが倒れ難いことやループ形状を保ち易いこと、さらに熱融着性に優れること等からポリエステル系のポリマーからなるものがもっとも好ましい。
【００１８】
ポリエステル系ポリマーとは、エチレンテレフタレート単位を主体とするポリエステルまたはブチレンテレフタレート単位を主体とするポリエステルであり、主としてテレフタル酸とエチレングリコールからの縮合反応またはテレフタル酸とブタンジオールからの縮合反応により得られるポリエステルである。
【００１９】
若干ならばテレフタル酸とエチレングリコール以外、またはテレフタル酸とブタンジオール以外の重合単位が付加されていてもよい。このような重合単位の代表例としては、イソフタル酸、スルホイソフタル酸ソーダ、フタル酸、ナフタレンジカルボン酸等の芳香族ジカルボン酸、アジピン酸、セバチン酸、シクロヘキサンジカルボン酸等の脂肪族または脂環族ジカルボン酸、プロピレングリコール、ブタンジオール（エチレンテレフタレート単位を主体とするポリエステルの場合）、エチレングリコール（ブチレンテレフタレート単位を主体とするポリエステルの場合）、シクロヘキサンジメタノール等のジオール類、ヒドロキシ安息香酸、乳酸等のオキシカルボン酸、酢酸や安息香酸で代表されるモノカルボン酸等が挙げられる。更に、上記ポリエステルには、それ以外のポリマーが少量添加されていても良い。
【００２０】
好ましくは、緯糸以外の経糸とループ用糸は、ポリエチレンテレフタレートホモポリマーまたはポリブチレンテレフタレートホモポリマーから形成されている場合である。いずれにしても、後述する緯糸を構成する芯鞘型熱融着性繊維の鞘成分を融着させるための熱処理温度で、溶融しない融点を有するポリエチレンテレフタレート系ポリエステルやポリブチレンテレフタレート系ポリエステルが糸を構成する主成分であるのが好ましい。
【００２１】
経糸としてはマルチフィラメント糸が好ましく、そして経糸を構成するマルチフィラメント糸の太さとしては、２０〜４０本のフィラメントからなるトータルデシテックスが５０〜４００デシテックスであるマルチフィラメント糸が好ましく、特に２５〜３５本のフィラメントからなるトータルデシテックスが１２０〜２００デシテックスであるマルチフィラメント糸が好ましい。
【００２２】
緯糸もマルチフィラメント糸が好ましく、緯糸を構成するマルチフィラメント糸の太さとしては、１０〜４０本のフィラメントからなるトータルデシテックスが５０〜１５０デシテックスであるマルチフィラメント糸が好ましく、特に２０〜３０本のフィラメントからなるトータルデシテックスが８０〜１２０デシテックスであるマルチフィラメント糸が好ましい。
【００２３】
そして、緯糸には熱融着性繊維を含んでいるのが好ましい。熱融着性繊維の代表例として、鞘成分を熱融着成分とする芯鞘型の熱融着性繊維が挙げられる。緯糸が熱融着性繊維を含んでいることにより、ループ用糸を布帛に強固に固定することが可能となる。一般にループ布帛の場合、ループ用糸が布帛から引き抜かれることを防ぐためにポリウレタン系やポリアクリル系のバックコート樹脂を布帛裏面に塗布する必要があり、このようなバックコート樹脂や同樹脂に添加されている物質は、一般に、マスカラ液により膨潤や溶解することがあり、人体に良くない。一方、本発明の場合には、このようなバックコート樹脂を塗布することが不要であることから、人体への悪影響物質がマスカラ液に溶けたり膨潤することによる問題点を防止することができる。
【００２４】
緯糸に代えて経糸に熱融着性繊維を用いることによりループ糸を布帛に固定することも可能であるが、ループ糸は経糸に平行に布帛に打ち込まれることから、経糸はループ糸と交差する箇所が緯糸に比べてはるかに少なく、したがって熱融着性繊維を経糸にのみ用いた場合にはループ糸が布帛に強固に固定され難く、さらに経糸に熱融着性繊維を用いた場合には、布帛を連続生産する上で、走行する布帛に掛かる張力を一定に保つことが難しく、一定品質の布帛を安定に連続生産することが困難となり易い。
【００２５】
上記した芯鞘型の熱融着性繊維としては、鞘成分を熱溶融させて、ループ糸の根元を布帛に強固に固定できるポリエステル系の樹脂からなるものが好ましく、例えば、芯成分は熱処理条件下では溶融しないが鞘成分は溶融する芯鞘型の断面を有するポリエステル系繊維が好適な例として挙げられる。具体的には、ポリエチレンテレフタレートを芯成分とし、イソフタル酸やアジピン酸等で代表される共重合成分を多量に共重合、例えば１５〜３０モル％共重合することにより融点又は軟化点を大きく低下させた共重合ポリエチレンテレフタレートを鞘成分とする芯鞘型ポリエステル繊維が代表例として挙げられる。
【００２６】
鞘成分の融点または軟化点としては１００〜２００℃であり、かつ経糸や芯成分やループ用糸の融点より２０〜１５０℃低いのが好ましい。芯鞘型熱融着性繊維の断面形状としては、同心芯鞘であっても、偏心芯鞘であっても、あるいは１芯芯鞘であっても、多芯芯鞘であってもよい。
【００２７】
さらには、緯糸を構成する繊維中に占める芯鞘型熱融着性繊維の割合は、特に緯糸の全てが実質的に芯鞘型の熱融着性繊維で形成されている場合、つまり緯糸が芯鞘型の熱融着性のフィラメントからなるマルチフィラメント糸である場合には、ループ用糸が強固に基布に固定されることとなるため好ましい。
【００２８】
緯糸を構成する繊維が芯鞘断面形状ではなく、繊維断面の全てが熱融着性のポリマーで形成されている場合には、溶けて再度固まった熱融着性ポリマーは脆く割れやすくなる。したがって、熱融着性繊維は、熱融着されない樹脂を含んでいることが好ましく、特に芯鞘の断面形状を有していることが好ましいということになる。そして、芯成分と鞘成分の重量比率は２０：８０〜８０：２０の範囲、特に４０：６０〜６０：４０の範囲が好ましい。
【００２９】
さらに、ループ用糸を強固に布帛に固定するためには、緯糸として用いられた熱融着性繊維が熱融着すると共に、繊維自身が収縮してループの根元を両側から締め付けるのが好ましく、そのためには、緯糸として用いられる熱融着性繊維は熱処理条件下で大きく熱収縮を生じる繊維が好ましい。具体的には、２００℃での乾熱収縮率が８〜２０％である繊維が好適に用いられ、特に同収縮率が１１〜１８％である繊維が好適である。
【００３０】
ループ用糸には、軽い力ではループ形状が損なわれない、いわゆるループ形状保持性と睫毛の付け根まで到達できる剛直性が求められ、そのために太い合成繊維製のモノフィラメント糸または複数のフィラメントが集束したマルチフィラメント糸が用いられる。本発明では、このモノフィラメント糸またはマルチフィラメント糸として、特にフック形状保持性に優れたポリエチレンテレフタレート系ポリエステルまたはポリブチレンテレフタレート系ポリエステルから形成され、かつ上記熱融着性繊維を熱融着させる際の温度では溶融しないポリエステルからなるモノフィラメント糸またはマルチフィラメント糸が用いられる。
【００３１】
このようなポリエチレンテレフタレートまたはポリブチレンテレフタレート系ポリエステルからなるフック状係合素子用モノフィラメント糸の太さとしては、直径０．０３〜０．３ｍｍのものが睫毛の付け根まで塗布できる点で好ましく、より好ましくは直径０．１〜０．２５ｍｍのものである。そして、係合力を高めるために、該モノフィラメントの断面形状を、三角や四角等の多角系で代表される異形断面形状にしてもよい。
【００３２】
ループ用糸としてマルチフィラメント糸を用いる場合には、マルチフィラメント糸の太さとしては、３〜１５本のフィラメントからなるトータルデシテックスが１５０〜３５０デシテックスであるマルチフィラメント糸が好ましく、特に５〜１０本のフィラメントからなるトータルデシテックスが２００〜３００デシテックスであるマルチフィラメント糸が好ましい。
【００３３】
以上述べた経糸、緯糸およびループ用糸からループ織物を製造する。織物の織組織としては、ループ糸を経糸の一部とした平織が好ましく、ループ用糸は、経糸と平行に存在しつつ、組織の途中で布帛面から立ち上がる。このように、ループを構成する糸が布帛中に織り込まれるかまたは編み込まれていることが本発明において必要であり、このような組織とすることによりループが倒れにくく、マスカラ液を均一に塗布する上で必要である。
【００３４】
そして、ループ用糸がモノフィラメント糸の場合にはループを形成しつつ経糸を３本および緯糸１本飛び越えて、またループ用糸がマルチフィラメント糸の場合にはループを形成しつつ経糸を１本および緯糸１本飛び越えて経糸間にもぐり込むような織組織、すなわちループが経糸または緯糸を跨ぐ箇所で形成されていることにより、布帛から立ち上がるループを形成する糸の両足が、間隔を有して布帛から立ち上がっている織組織となり、このような織組織が、ループが倒れ難く、かつループ面（所謂、ループが構成する面）が揃い易く、睫毛の付け根まで均一に塗布できることから好ましい。
【００３５】
このように、ループを形成する糸の両足が、間隔を有して布帛から立ち上がっているようにするためには、両足間に経糸または緯糸が存在しているような織組織、すなわちループが経糸または緯糸を飛び越えて形成されているようにすればよい。
【００３６】
また経糸を飛び越えることなくループを形成した場合には、布帛表面に存在しているループ面が、経糸方向に対するループ面の傾き角度が０°、すなわち経糸に平行となり、飛び越える経糸の本数が増加するにしたがって、経糸方向に対するループ面の傾き角度が増加する。傾き角度が６０°を超えるとループ面が睫毛の伸びている方向にと並行となり、均一塗布や睫毛同士の不均一な付着を防止する効果が低下する。したがって経糸方向に対するループ面の傾き角度は０〜６０°が好ましく、より好ましくはループ頂点に切れ目を入れやすいことも加味して５〜５０°である。
【００３７】
そして、経糸の織密度としては、熱処理後の織密度で３０〜７０本／ｃｍが、また緯糸の織密度としては、熱処理後の織密度で１０〜３０本／ｃｍが好ましい。そして、緯糸の重量割合としては、布帛を構成するループ糸と経糸および緯糸の合計重量に対して１５〜４０％が好ましい。またループ用糸の打ち込み本数は、それぞれ、経糸２０本（ループ用糸を含む）に対して３〜１０本程度が好ましい。
【００３８】
このようにして得られたループ布帛に、次に熱処理して緯糸を構成する芯鞘型熱融着性繊維の鞘成分を溶融させると同時に緯糸を収縮させてループを布帛に強固に固定させる。これにより、バックコート樹脂塗布によるループ抜け防止処理が不要となり、マスカラに使用した場合のバックコート用接着剤による前記問題点を防ぐことができる。さらに、この熱処理の際の熱によりループ形状が固定され、ループの頂点を切断してフック状係合素子とした後においても、ループ形状を保ち、十分な保液性と均一な塗布が達成されることとなる。
【００３９】
熱処理の際の温度としては、熱融着性繊維が溶融または軟化するがそれ以外の糸は溶融しない温度で、かつループ用糸が熱固定される温度である１５０〜２５０℃が一般的に用いられ、より好ましくは１８５〜２２０℃の範囲、さらに好ましくは１９０〜２１０℃の範囲である。
【００４０】
次に、このように熱処理した布帛の表面から突出しているループの頂点で切れ目を入れて、ループを、切れ目を挟んで向かいあう両端部が両端部で接近した形状とする。このような形状とすることにより、ループにマスカラ液を保持し易く、かつ睫毛を整えることができ、均一に塗布でき、睫毛を均一に付着させることができる。
【００４１】
ループの頂点に切れ目を入れるために用いられる切断装置としては、刃の部分が上向きになるようなナイフ刃が複数固定され、経糸方向に走行するループの内部にループ１個につき１枚の固定刃が挿入するような間隔で並べられた装置が好ましい。そのために、ループは、上記したように地経糸をまたぐ場所で形成されていると、ループの内部に１枚の刃を入れ連続的にループの頂点を切断できる。ここで頂部とは布帛の立ち上がり箇所から最も離れたループの近傍をいい、布帛から最も離れたループに切れ目を入れるが、若干ずれる場合もあるため、布帛から最も離れたループの部分からループに沿ってそれぞれの布帛からの立ち上がり箇所の方向に全ループ長に対してそれぞれ１５％以下で切れ目を入れることが好ましく、１２％以下がより好ましく、１０％以下がさらに好ましく、５％以下が頂部に切れ目を存在させる効果を十分に発現できる点で最も好ましい。
【００４２】
ループの高さとしては布帛面から１．０〜３．０ｍｍが、マスカラブラシとしての使い易さの点で、さらにループの倒れにくさの点で好ましい。特に１．５〜２．５ｍｍの高さが好ましい。ループの密度としては、ループが存在している布帛部分基準でかつ熱収縮後の広さ基準で２０〜６０個／ｃｍ２が好ましい。より好ましくは、３０〜５０個／ｃｍ２の範囲である。
【００４３】
なお、本発明において、モノフィラメント糸からなるループとマルチフィラメント糸からループの両方を同一面に有する織物もマスカラブラシに用いることができる。その際には、様々なマスカラ液の性質、粘度や、塗布の仕方、さらには塗布する対象となる人の睫毛の状態等に対応して、モノフィラメント糸からなるループとマルチフィラメント糸からループの比率や、ノフィラメント糸からなるループとマルチフィラメント糸からループのそれぞれの高さを変えることで、最適なものとすることができる。
【００４４】
このようにして得られたループ織物を、マスカラ用ブラシのサイズに切断する。サイズとしては、経糸方向に長さ５〜５０ｍｍ、緯糸方向に８〜４０ｍｍが適当である。なお、ポリエステル製の布帛の場合には、用途に応じて、分散染料等により染色して所望の色調にするのが通常であるが、本発明のマスカラブラシの場合には、マスカラ液により染料が溶け出すことから、染色は好ましくなく、着色が必要な場合には、顔料等で原着した繊維を使用するのが好ましい。
【００４５】
また、このようなブラシサイズの布帛小片は、熱融着されていることから端部からの糸のほつれが比較的発生し難いが、端部の肌触りを柔らかくするために、あるいは端部からのほつれを完全になくするために、端部を一部熱融させて、繊維端部を丸め繊維同士を融着させてもよい。
【００４６】
そして、このようなサイズの布帛を経糸方向が長さ方向で緯糸方向が円周方向となるように直径２〜１０ｍｍで長さ５〜５０ｍｍの筒状に丸めるのが、筒状になった布帛の長さ方向に対するループの傾き角度が０〜６０°になるように布帛表面にループが存在させやすい点で好ましい。なお、この際に、ループが存在している面を外側にして布帛の両端部のループが存在している面同士を重ね合わせて筒状に丸め、該両端部は筒内に収めるのが、ブラシ表面に布帛の端部が露出せず、均一に塗布できることから好ましい。
なお、筒状になった布帛の長さ方向に対するループ面の傾き角度が６０°を超えなければ、ループ布帛をマスカラ芯材に巻きつける方向が、経糸方向が円周方向となってもよい。
【００４７】
そして、重ね合わせ部に存在しているループが、頂部に切れ目が入れられることなくループ状を保っており、そのループに糸やワイヤ等の線状体を貫通させることにより重ね合わせ状態が固定されている方法を用いても良いし、また重ねあわせ部をヘヤピンのような止め具等で固定する方法を用いても良い。
【００４８】
このようにして得られた筒状のループ布帛をマスカラブラシ用芯材に図１や図２に示すように被せる。なお、筒状ループ布帛の重ね合わせ部がブラシの表面に影響しないように、図１や図２に示すように重ね合わせ部を芯材の内部に収納するのが好ましい。図３は、ループ（６）の足もと近辺に切れ目を入れた場合であり、この場合には、睫毛の付け根近辺まで均一に塗布することが難しい。
【００４９】
なお、図１はループがマルチフィラメント糸（４）からなる場合で、図２はモノフィラメント糸（５）からなる場合であり、本発明にはどちらの場合も含まれるが、好ましくは、マスカラ液の保持性から図１のマルチフィラメント糸の場合である。図１〜図３では、ループが存在している面を外側にしてループ布帛（３）を筒状に丸め、重ね合わせ部を筒状体の内部に形成し、そして筒状体をマスカラブラシ用芯材（１）に被せている。そして重ね合わせ部を止め具（２）で固定している。
【００５０】
このようにして得られたマスカラブラシは、前記したような優れた性能を有しており、従来から使用されているマスカラブラシのブラシ部を本発明のもので単に置き換えることにより、優れた効果が得られる。たとえばマスカラブラシの形状を、睫毛の生えている人体形状に合わせるように湾曲させても良い。そして、マスカラ液としては、従来から用いられているものが使用できる。
【００５１】
以下、本発明を実施例により詳細に説明する。
【００５２】
実施例１
織物を構成する経糸、緯糸、およびループ用マルチフィラメント糸として次の糸を用意した。
［経糸］
・融点２６０℃のポリエチレンテレフタレートからなるマルチフィラメント糸
・トータルデシテックスおよびフィラメント本数：１６７ｄｔｅｘで３０本
［緯糸（芯鞘型複合繊維からなるマルチフィラメント系熱融着糸）］
・芯成分：ポリエチレンテレフタレート（融点：２６０℃）
・鞘成分：イソフタル酸２５モル％共重合ポリエチレンテレフタレート
（軟化点：１９０℃）
・芯鞘比率（重量比）：  ７０：３０
・トータルデシテックスおよびフィラメント本数：１１６ｄｔｅｘで２４本
・  ２００℃での乾熱収縮率：１３％
【００５３】
［ループ用マルチフィラメント糸］
・ポリブチレンテレフタレート繊維（融点：２２０℃）
・トータルデシテックスおよびフィラメント本数：２６５ｄｔｅｘで７本
上記３種の糸を用い、以下の条件で、ループを表面に有する織物を製造した。
【００５４】
［ループを表面に有する織物］
上記経糸、緯糸およびループ用マルチフィラメント糸を用いて、織組織として平織を用い、織密度（熱収縮処理後）が経糸５０本／ｃｍ、緯糸２０本／ｃｍとなるように織った。そして、経糸４本に１本の割合でループ用マルチフィラメント糸を経糸に平行に打ち込み、緯糸５本を浮沈したのちに経糸１本および緯糸１本を跨ぐ箇所でループを形成するように基布上にループを形成した。
このように経糸および緯糸を跨いだ箇所でループを形成しているので、布帛から立ち上がるループを形成する糸の両足が間隔を有していることとなる。
【００５５】
上記条件にて織成された、表面にループが存在している織物を、緯糸の鞘成分のみが熱溶融し、なおかつ、経糸、ループ用マルチフィラメント糸、さらには緯糸の芯成分が熱溶融しない温度域、すなわち２００℃で熱処理を施した。
その結果、緯糸は大きく収縮するとともに鞘成分が溶融して近隣に存在する糸を融着させた。そして、織物は緯糸方向に９％収縮した。
【００５６】
なお、本実施例では、織成装置、熱処理装置、そして最後に巻取り装置までが一つに連なった装置を用いて実施した。
そして本発明では、熱処理装置と巻取り装置の間に、刃の部分が上向きになるようにナイフ刃を多数並べた切断装置を設け、その切断装置部分をループが通過することで、ループの頂部付近に切れ目を入れ、織物表面からループが立ち上がり、頂部付近が接近した向かい合った一対の立毛状態となった。
【００５７】
得られたループ織物のループ密度は４０個／ｃｍ２であり、さらにループの織物面からの高さは２．０ｍｍであった。
【００５８】
通常は、このようにして得られたループ織物を、ポリエチレンテレフタレート繊維が染色可能な高圧条件で染色し、所望のカラフルな色調とするのが常套手段であるが、マスカラブラシに使用する場合には、染料または染色の助剤等がマスカラ液に溶け出し、マスカラ液の性質を変化させるため、染色は施さず、糸の製造時から付着している油剤や、製造装置を通過する際に付着した油等を落とす洗浄のみを行い、すなわち得られたループ織物の外観は糸の生成りの色となる。
【００５９】
そして、得られたループ織物を幅方向に１．６cm間隔で切断した。そして長さ方向に２．５cmの長さで切断した。ループ面は経糸方向に６０°の角度を有している。
このように切断されたループ織物をマスカラブラシの芯材となる樹脂製の外径の直径が約４ｍｍのパイプに、巾方向が芯材を巻くような方向に巻きつけて図１に示すように固定し、長さ２．５cmのループ織物が表面に巻き付けられたマスカラ用ブラシを製造した。
【００６０】
なお、芯材にループ織物を固定する際には、接着剤や粘着剤を用いると、その成分がマスカラの溶媒に溶け出してマスカラ液の性質や色を変えたりする可能性があるため、芯材への固定は、接着剤や粘着剤は使用できない。
本実施例では、図１に示すように、芯材となるパイプに切込みを入れ、ループ織物の両端部をパイプの切込み部分に挿し込み、そしてパイプの中に挿し込まれたループ織物の両端部分をヘアピン状の留め具にて挟み込むことで固定した。
【００６１】
得られたマスカラブラシをマスカラ液に浸けてから取り出したところ、切れ目を挟んで向かい合ったループの中で液膜ができており、十分な保液性を有するものであった。
そして、このマスカラブラシを用いてマスカラ液を睫毛に塗布したところ、睫毛の根元から簡単かつ均一にマスカラ液をつけることができた。さらに睫毛同士の不均一な付着は少なく、睫毛が均等な太さに揃えられてまとまっていた。これは、ループの頂部に切れ目があるため睫毛の付け根にもループ用糸が届き、適度の付着させたためと思われる。
【００６２】
実施例２
ループ織物を構成する経糸および緯糸は実施例１と同じ糸を用意し、ループ用糸として、次のモノフィラメント糸を用意した。
［ループ用モノフィラメント糸］
・ポリエチレンテレフタレート繊維（融点：２６０℃）
・繊度：３９０ｄｔｅｘ（直径：０．１９ｍｍ）
【００６３】
そして、ループ用糸をモノフィラメント糸とし、ループを形成する箇所を経糸３本と緯糸１本を跨ぐ箇所とする以外は、実施例１と同じ装置を用いてループ織物を製造し、ループ密度とループ高さも実施例１と同じにし、モノフィラメントのループの頂部に切れ目のあるループ織物を製造し、巾方向に１．６cm、長さ方向に２．５cmに切断し、実施例１と同様にしてマスカラブラシを製造した。
【００６４】
このマスカラブラシ用ループ布帛も、実施例１のものと同様に、ループを形成している糸の両足は、経糸および緯糸を跨いでいる箇所でループが形成されていることから、両足が間隔をおいて布帛面から立ち上がっている。そして、ループ面は経糸方向に５０°の角度を有している。
【００６５】
得られたマスカラブラシをマスカラ液に浸けたところ、ループ部分には液膜ができており、モノフィラメント糸をループ用糸に置き換えても、実施例１と同様に十分な保液性を有するものであった。
そして、マスカラ液を睫毛に塗布したところ、睫毛の根元から簡単に塗布することができた。これは、ループ状素子の頂部に切れ目があるため睫毛の間にもブラシ毛となる部分であるループ状素子が届いていたためと思われる。
【００６６】
そしてさらには、実施例１のマスカラブラシに比べると、睫毛に付着したマスカラ液の量がやや少なく感じるものの、睫毛が均等に太さにそろえてまとまっていた。これは、モノフィラメント糸が睫毛を梳きやすくしているためと思われる。
【００６７】
実施例３
実施例１にて使用したマルチフィラメントが緯糸方向に２列ならび、そして実施例２にて使用したモノフィラメントが緯糸方向に２列並ぶのを繰り返し同一面に混在する面ファスナーを製造した。なお、装置は実施例１と同じ装置を用い、モノフィラメントのループとマルチフィラメントのループの頂部それぞれに切れ目のあるループ織物を製造した。そして巾方向に２．５ｃｍ、長さ方向に１．６ｃｍに切断し、布帛の経糸方向がマスカラブラシの円周方向になるように巻きつけてマスカラブラシを製造した。
【００６８】
得られたマスカラブラシの長さ方向には、モノフィラメントのループが２本とマルチフィラメントのループ２本が繰り返し並ぶ形状となった。そしてマスカラブラシのループの傾き角度は、マスカラブラシの長さ方向に対して、モノフィラメントのループ面は４０°、マルチフィラメントのループ面は３５°であった。
【００６９】
そして、得られたマスカラブラシをマスカラ液に浸け、睫毛に塗布してみたところ、これも適度に塗布できた。一般にはマスカラを塗布する作業の中には、ブラシ毛をまぶたに対して左右方向に擦り付ける作業があるが、睫毛の長さや密度の個人差や塗布する好みにより、モノフィラメントのループとマルチフィラメントのループが混在している場合が好ましい結果となった。
【００７０】
比較例１
織物を構成する経糸、緯糸およびループ糸として実施例２と同じ糸を用意し、そして形成したループの頂点に切れ目を入れるのではなく、図３に示すように、ループ片脚の足もと部に切れ目を入れた。
【００７１】
そして、切れ目の位置以外は実施例２と同じループ織物を製造し、ループの密度と高さも実施例１と同じにし、モノフィラメント糸のループの片脚足もと部に切れ目のあるループ織物を製造し、巾方向に１．６cm、長さ方向に２．５cmに切断し、モノフィラメント糸のループ糸を有する以外は、実施例１と同じマスカラブラシを製造した。
【００７２】
得られたマスカラブラシをマスカラ液に浸けたところ、ループ部分には液膜ができており、切れ目が足もと部であっても、実施例１または２と同様に十分な保液性を有するものであった。
そして、マスカラ液を睫毛に塗布したところ、睫毛の根元にはほとんど付着しておらず、ブラシを目視にて確認すると、液膜が残っているループが見られた。これは、ループの切れ目が頂部から外れているため、形状としては切れ目のないループと同様になり、ブラシ毛となるループが睫毛の根元に届きにくくなったためと思われる。そして頂部が連続したループ状であるため、一旦付着したマスカラ液をループ糸が削り取っている可能性も考えられる。さらに、睫毛同士が不均一に付着し、不自然さを有する化粧となった。
【符号の説明】
【００７３】
１：マスカラブラシ用芯材
２：留め具
３：ブラシ用布帛
４：頂部に切れ目を有するマルチフィラメント糸からなるループ
５：頂部に切れ目を有するモノフィラメント糸からなるループ
６：片脚部に切れ目を有するモノフィラメント糸からなるループ
【図１】
2017023570.tif 000003
【図２】
2017023570.tif 000004
【図３】
2017023570.tif 000005